REVENDICATIONS 1 - Procédé pour préparer une émulsion photographique polydisperse aux halogénures d'argent présentant une courbe de répartition de taille de grains donnée, ledit procédé comprenant les étapes suivantes a) dans un premier réacteur (1), ajouter simultanément et séparément, selon des débits contrôles, une solution de sel d'argent et une solution d'au moins un halogénure à une solution agitée de gélatine, les espèces ainsi ajoutées précipitant pour, lors d'une phase de nucléation, former des grains d'halogénure d'argent puis, lors d'une (ou plusieurs) phase(s) de croissance, faire croître lesdits grains selon une vitesse contrôlée et prédéterminée, afin d'obtenir une émulsion monodisperse b) après la phase de nucléation et pendant la (ou les) phase(s) de croissance, prélever en continu, selon un débit variable contrôlé, l'émulsion monodisperse préparée en a) et l'acheminer dans un second réacteur (6), des moyens de calcul appropriés (8) étant prévus pour contrôler en continu les débits d'introduction de la solution de sel d'argent et de la solution d'halogénure dans le premier réacteur (1) ainsi que le débit de prélèvement de l'émulsion monodisperse du premier réacteur (1) de manière à obtenir dans ledit second réacteur (6) une émulsion présentant la courbe de répartition de taille de grains souhaitée, tous ces débits étant calculés de manière à ce que la précipitation obtenue dans le premier réacteur (1) présente des caractéristiques de croissance identiques à celles que l'on obtiendrait pour une précipitation de référence effectuée sans prélèvement avec un nombre de grains identique. 2 - Procédé selon la revendication 1 caractérisé en ce que la solution agitée de gélatine contient des modificateurs de croissance. 3 - Procédé selon la revendication 1 ou 2 caractérisé en ce que le débit d'introduction de la solution d'halogénure est contrôlé de manière à maintenir le pAg constant et identique à celui de la précipitation de référence sans prélèvement. 4 - Procédé selon l'une quelconque des revendications 1 à 3 dans lequel les conditions de la nucléation sont telles que les grains d'halogénure d'argent obtenus sont de forme cubique. 5 - Procédé selon l'une quelconque des revendications 1 à 3 dans lequel les conditions de la nucléation sont telles que les grains d'halogénure d'argent obtenus sont de forme octaédrique. 6 - Procédé selon l'une quelconque des revendications 1 à 3 dans lequel les conditions de la nucléation sont telles que les grains dthalogenure d'argent obtenus sont de forme cubo-octaédrique. 7 - Procédé selon l'une quelconque des revendications 1 à 6 dans lequel seule la (ou les) phase(s) de croissance se produisent dans ledit premier réacteur (1), la phase de nucléation étant réalisée préalablement dans un réacteur auxiliaire. 8 - Procédé selon l'une quelconque des revendications 1 à 7 dans lequel on prélève en continu l'émulsion dudit premier réacteur (1) au moyen d'une pompe péristaltique (4). 9 - Procédé selon l'une quelconque des revendications 1 à 8 dans lequel le débit d'introduction Qag(t) de la solution d'argent dans le premier réacteur (1) à un instant t est donné par la formule dans laquelle Qagr(t) est le débit d'argent que l'on aurait au même instant pour une précipitation de référence effectuée dans les mêmes conditions mais sans prélèvement, avec un nombre 'de grains identique ; N1(t) est le nombre de grains restant dans le premier réacteur (1) au moment où l'on effectue le prélèvement ; No est le nombre de grains Présents dans le premier réacteur (1) avant le début du prélèvement. 10 - Procédé selon l'une quelconque des revendications 1 à 9 dans lequel le débit d'introduction Qsalt(t) de la solution d'halogénure dans le premier réacteur (1) à un instant t est donné par la formule Qsalt(t)= Qsaltr(t). N() ; N0 dans laquelle Qsaltr(t) est le débit d'halogénure que l'on aurait au même instant t pour une precipitation-de référence effectuée dans les mêmes conditions mais sans prélèvement, avec un nombre de grains identique, Nl(t), No étant tels que définis dans la revendication 9 11 - Procédé selon l'une quelconque des revendications 1 à 10 dans lequel le second réacteur (6) est également maintenu sous agitation. 12 - Procécé selon l'une quelconque des revendications 1 à 11 dans lequel le second réacteur (6) est refroidi à une température suffisante pour empêcher une maturation d'Ostwald dans ledit second réacteur. 13 - Procédé selon la revendication 12 dans lequel ledit second réacteur (6) est refroidi à une température inférieure à 200C. 14 - Procédé selon l'une quelconque des revendications 1 à 13 dans lequel on rajoute dans le premier réacteur (1) une solution d'un halogénure supplémentaire dont le débit d'introduction est contrôlé indépendamment de celui de la solution du (ou des) autre(s) halogénure(s). 15 - Procédé selon l'une quelconque des revendications 1 à 11 selon lequel on ajoute dans le second réacteur (6) une solution d'halogénure ainsi qu'une solution de sel d'argent afin de former une "shell" sur les grains d'halogénure d'argent produits dans le premier réacteur (1). 16 - Dispositif pour préparer une émulsion photographique polydisperse aux halogénures d'argent présentant une courbe de répartition de taille de grains donnée, ledit dispositif comprenant a) un premier réacteur (1) dans lequel on ajoute simultanément et séparément, selon des débits contrôlés, une solution de sel d'argent et une solution d'au moins un halogénure à une solution agitée de gélatine, les espèces ainsi ajoutées précipitant pour, lors d'une phase de nucléation, former des grains d'halogénure d'argent puis, lors d'une (ou plusieurs) phase(s) de croissance, faire croître lesdits grains selon une vitesse contrôlée et prédéterminée afin d'obtenir une émulsion monodisperse; b) un second réacteur (6);; c) des moyens (4) pour, après la phase de nucléation et pendant la (ou les) phase(s) de croissance prélever en continu, selon un débit variable contrôlé, l'émulsion monodisperse préparée dans le premier réacteur (1) et l'acheminer dans ledit second réacteur (6); d) des moyens de calcul (8) appropriés pour contrôler en continu les débits d'introduction de la solution de sel d'argent et de la solution d'halogénure dans le premier réacteur (1) ainsi que le débit de prélèvement de l'émulsion monodisperse du premier réacteur (1) de manière à obtenir dans ledit second réacteur (6) une émulsion présentant la courbe de répartition de taille de grains souhaitée, tous ces débits étant calculés de manière à ce que la précipitation obtenue dans le premier réacteur (1) présente des caractéristiques de croissance identiques à celles que l'on obtiendrait pour une précipitation de référence effectuée sans prélèvement avec un nombre de grains identique. 17 - Dispositif selon la revendication 16 dans lequel le second réacteur (6) est également maintenu sous agitation. 18 - Dispositif selon la revendication 16 ou 17 comprenant en plus des moyens pour refroidir le contenu du second réacteur (6) à une température suffisante pour empêcher une maturation d'Ostwald dans ledit second réacteur (6). 19 - Dispositif selon la revendication 18 dans lequel lesdits moyens de refroidissement permettent de refroidir le contenu du second réacteur (6) à une température inférieure à 20 C. 20 - Dispositif selon l'une quelconque des revendications 16 à 19 dans lequel lesdits moyens (4) pour prélever en continu l'émulsion dudit premier réacteur (1) comprennent une pompe péristaltique. 21 - Dispositif selon l'une quelconque des revendications 16 à 20 caractérisé en ce qu'il comprend en plus des moyens pour introduire dans le premier réacteur une solution d'un halogénure supplémentaire dont le débit d'introduction est contrôlé indépendamment du débit d'introduction du (ou des) autre(s) halogénure(s). 22 - Dispositif selon la revendication 16 caractérisé en ce qu'il comprend en plus des moyens pour introduire dans le second réacteur une solution d'halogénure et une solution de sel d'argent. 23 - Dispositif selon l'une quelconque des revendications 16 à 21 caractérisé, en ce qu'il comprend des moyens pour introduire en ligne des ajouts dans l'émulsion prélevée dans le premier réacteur (1), préalablement à son introduction dans le second réacteur (6).